(57)【要約】【課題】紫外線遮蔽性が高く、かつ、紫外線遮蔽性が一様な表面処理酸化亜鉛粒子が得られる表面処理酸化亜鉛粒子の製造方法を提供する。【解決手段】本発明の表面処理酸化亜鉛粒子の製造方法は、酸化亜鉛粒子の比表面積Ｓ（単位：ｍ２／ｇ）と、前記酸化亜鉛粒子のナトリウム含有量Ｍ（単位：ｍｇ／ｋｇ）と、前記酸化亜鉛粒子１０質量部と純水９０質量部とを１時間混合して調製したスラリーの導電率σ（単位：μＳ／ｃｍ）と、が、下記式（１）を満たしているかを判定する第１の工程を含む。Ｓ・Ｍ／σ２≧０．０５・・・（１）【選択図】なし【特許請求の範囲】
【請求項１】
酸化亜鉛粒子の比表面積Ｓ（単位：ｍ２／ｇ）と、前記酸化亜鉛粒子のナトリウム含有量Ｍ（単位：ｍｇ／ｋｇ）と、前記酸化亜鉛粒子１０質量部と純水９０質量部とを１時間混合して調製したスラリーの導電率σ（単位：μＳ／ｃｍ）と、が、下記式（１）を満たしているかを判定する第１の工程を含むことを特徴とする表面処理酸化亜鉛粒子の製造方法。
Ｓ・Ｍ／σ２≧０．０５・・・（１）
【請求項２】
前記第１の工程の前に、前記比表面積Ｓ（単位：ｍ２／ｇ）、前記酸化亜鉛粒子のナトリウム含有量Ｍ（単位：ｍｇ／ｋｇ）、および、前記スラリーの導電率σ（単位：μＳ／ｃｍ）の群から選択される少なくとも１種の値を測定する工程を有することを特徴とする請求項１に記載の表面処理酸化亜鉛粒子の製造方法。
【請求項３】
前記第１の工程において、前記酸化亜鉛粒子が下記式（１）を満たしていないことが確認された場合、前記酸化亜鉛粒子が下記式（１）を満たすまで、前記酸化亜鉛粒子を洗浄する第２の工程を含むことを特徴とする請求項１または２に記載の表面処理酸化亜鉛粒子の製造方法。
【請求項４】
上記式（１）を満たす前記酸化亜鉛粒子を、アルコキシ基を有するシランカップリング剤で表面処理する第３の工程を含むことを特徴とする請求項１から３のいずれか１項に記載の表面処理酸化亜鉛粒子の製造方法。
【請求項５】
前記比表面積Ｓは、４ｍ２／ｇ以上かつ３５ｍ２／ｇ以下であることを特徴とする請求項１から４のいずれか１項に記載の表面処理酸化亜鉛粒子の製造方法。
【請求項６】
前記シランカップリング剤は、アルキルアルコキシシラン、アリルアルコキシシラン、アルキル基を側鎖に有するポリシロキサンおよびアリル基を側鎖に有するポリシロキサンからなる群から選ばれる少なくとも１種であることを特徴とする請求項４または５に記載の表面処理酸化亜鉛粒子の製造方法。
【請求項７】
前記シランカップリング剤は、ｎ−オクチルトリエトキシシラン、ｎ−オクチルトリメトキシシランおよびジメトキシジフェニルシラン−トリエトキシカプリリルシランクロスポリマーからなる群から選ばれる少なくとも１種であることを特徴とする請求項４または５に記載の表面処理酸化亜鉛粒子の製造方法。
【発明の詳細な説明】
【技術分野】
【０００１】
本発明は、表面処理酸化亜鉛粒子の製造方法に関する。
【背景技術】
【０００２】
酸化亜鉛は、紫外線遮蔽能に優れ、ガスバリア性が高く、さらに透明性が高いことが知られている。そのため、酸化亜鉛を形成材料とする粒子（以下、「酸化亜鉛粒子」と称する。）は、紫外線遮蔽やガスバリア等の機能を有するとともに、透明性が必要とされる種々の素材の形成材料として用いられる。このような素材としては、例えば、紫外線遮蔽フィルム、紫外線遮蔽ガラス、化粧料、ガスバリアフィルム等が挙げられる。
【０００３】
上記の種々の素材について、透明性を得るための方法としては、例えば、形成材料である酸化亜鉛粒子の一次粒子径を小さくする方法が挙げられる。酸化亜鉛粒子の一次粒子径を小さくする方法としては、熱分解法や気相法等の種々の方法が検討されている（例えば、特許文献１、２参照）。
【０００４】
酸化亜鉛粒子を化粧料に適用する場合、酸化亜鉛粒子の表面を化粧品の性状に合わせたり、酸化亜鉛粒子の触媒活性を抑えたりするために、酸化亜鉛粒子の表面処理が行われている。このような酸化亜鉛粒子の表面処理では、表面処理剤としては、例えば、ステアリン酸マグネシウム等の金属石鹸、ジメチコンやハイドロゲンジメチコン等のシリコーンオイル、オクチルトリエトキシシラン等のアルコキシ基を有するシランカップリング剤等が用いられている（例えば、特許文献３、４参照）。
【０００５】
上記の表面処理剤の中でも、シランカップリング剤を用いて、酸化亜鉛粒子を表面処理すると、シランカップリング剤が酸化亜鉛粒子の表面に化学的に結合する。そのため、シランカップリング剤で表面処理した酸化亜鉛粒子は安定性が高い。さらに、置換基が異なる表面処理剤を２種以上用いることにより、酸化亜鉛粒子表面の性質を容易に変更することができる。
以下の説明では、シランカップリング剤で表面処理した酸化亜鉛粒子を、表面処理酸化亜鉛粒子と称する。
【０００６】
このような表面処理酸化亜鉛粒子は、そのまま化粧料に配合されたり、分散媒に分散させた分散液の状態で化粧料に配合されたりしている。
【先行技術文献】
【特許文献】
【０００７】
【特許文献１】特開２００２−２８４５２７号公報
【特許文献２】特開２０００−９５５１９号公報
【特許文献３】特開２００２−３６２９２５号公報
【特許文献４】特開２００１−１８１１３６号公報
【発明の概要】
【発明が解決しようとする課題】
【０００８】
しかしながら、上記の表面処理酸化亜鉛粒子は、紫外線遮蔽性が低いという課題があった。また、同じように表面処理しても、表面処理酸化亜鉛粒子の紫外線遮蔽性が一様にならないという課題があった。
【０００９】
本発明は、上記事情に鑑みてなされたものであって、紫外線遮蔽性が高く、かつ、紫外線遮蔽性が一様な表面処理酸化亜鉛粒子が得られる表面処理酸化亜鉛粒子の製造方法を提供することを目的とする。
【課題を解決するための手段】
【００１０】
本発明者等は、上記課題を解決するために鋭意研究を行った結果、市販されている酸化亜鉛粒子は、比表面積、ナトリウムの含有量、およびスラリーの導電率が多種多様であるため、同じように表面処理しても、紫外線遮蔽性が一様な表面処理酸化亜鉛粒子が得られないことに思い至った。そこで、本発明者等は、表面処理前の酸化亜鉛粒子が、式（１）：Ｓ・Ｍ／σ２≧０．０５（Ｓは酸化亜鉛粒子の比表面積（単位：ｍ２／ｇ）、Ｍは酸化亜鉛粒子のナトリウム含有量（単位：ｍｇ／ｋｇ）、σは酸化亜鉛粒子１０質量部と純水９０質量部とを１時間混合して調製したスラリーの導電率（単位：μＳ／ｃｍ）である。）を満たすか否かを確認することが、性質が一様な表面処理酸化亜鉛粒子を得るために有効であることを見出した。さらに、本発明者等は、式（１）を満たす酸化亜鉛粒子はそのまま、一方、式（１）を満たさない酸化亜鉛粒子は、式（１）を満たすまで洗浄し、それらの酸化亜鉛粒子を、アルコキシ基を有するシランカップリング剤で表面処理すれば、安定的に、紫外線遮蔽性が高く、かつ、紫外線遮蔽性が一様な表面処理酸化亜鉛粒子が得られることを見出し、本発明を完成するに至った。
【００１１】
本発明の表面処理酸化亜鉛粒子の製造方法は、酸化亜鉛粒子の比表面積Ｓ（単位：ｍ２／ｇ）と、前記酸化亜鉛粒子のナトリウム含有量Ｍ（単位：ｍｇ／ｋｇ）と、前記酸化亜鉛粒子１０質量部と純水９０質量部とを１時間混合して調製したスラリーの導電率σ（単位：μＳ／ｃｍ）と、が、下記式（１）を満たしているかを判定する第１の工程を含むことを特徴とする。
Ｓ・Ｍ／σ２≧０．０５・・・（１）
【発明の効果】
【００１２】
本発明によれば、紫外線遮蔽性が高く、かつ、紫外線遮蔽性が一様な表面処理酸化亜鉛粒子が得られる表面処理酸化亜鉛粒子の製造方法を提供することができる。
【発明を実施するための形態】
【００１３】
本発明の表面処理酸化亜鉛粒子の製造方法の実施の形態について説明する。
なお、本実施の形態は、発明の趣旨をより良く理解させるために具体的に説明するものであり、特に指定のない限り、本発明を限定するものではない。
【００１４】
［表面処理酸化亜鉛粒子の製造方法］
本実施形態の表面処理酸化亜鉛粒子の製造方法は、酸化亜鉛粒子の比表面積Ｓ（単位：ｍ２／ｇ）と、酸化亜鉛粒子のナトリウム含有量Ｍ（単位：ｍｇ／ｋｇ）と、酸化亜鉛粒子１０質量部と純水９０質量部とを１時間混合して調製したスラリーの導電率σ（単位：μＳ／ｃｍ）と、が、下記式（１）を満たしているかを判定する第１の工程を含む。
Ｓ・Ｍ／σ２≧０．０５・・・（１）
【００１５】
本実施形態における酸化亜鉛粒子の比表面積（単位：ｍ２／ｇ）とは、ＢＥＴ法で求めたＢＥＴ比表面積のことである。
【００１６】
酸化亜鉛粒子の比表面積を測定する方法としては、例えば、全自動比表面積測定装置（商品名：Ｍａｃｓｏｒｂ  ＨＭ  Ｍｏｄｅｌ−１２０１、マウンテック社製）を用いたＢＥＴ法が挙げられる。
【００１７】
本実施形態における酸化亜鉛粒子の比表面積は、化粧料として使用される場合には、４ｍ２／ｇ以上かつ３５ｍ２／ｇ以下であることが好ましく、６ｍ２／ｇ以上かつ３３ｍ２／ｇ以下であることがより好ましく、８ｍ２／ｇ以上かつ３２ｍ２／ｇ以下であることがさらに好ましく、９ｍ２／ｇ以上かつ３１ｍ２／ｇ以下であることがさらに好ましく、１０ｍ２／ｇ以上かつ３０ｍ２／ｇ以下であることが特に好ましい。上記比表面積の範囲を有する酸化亜鉛粒子を用いることにより、透明性と紫外線遮蔽性に優れる表面処理酸化亜鉛粒子を製造することができる。
【００１８】
なお、本実施形態の表面処理酸化亜鉛粒子の製造方法では、酸化亜鉛粒子の比表面積Ｓ、酸化亜鉛粒子のナトリウム含有量Ｍおよびスラリーの導電率σは、上記の式（１）を満たす範囲内にて如何なる値にもなり得る。
【００１９】
酸化亜鉛粒子の比表面積が上記範囲であることにより、化粧料に処方された場合に、より透明性の高い化粧料が得られるため好ましい。
【００２０】
本実施形態における酸化亜鉛粒子のナトリウム含有量（単位：ｍｇ／ｋｇ）とは、偏光ゼーマン原子吸光光度計で求めた値のことである。
【００２１】
酸化亜鉛粒子におけるナトリウム含有量を測定する方法としては、例えば、次のような方法が挙げられる。テフロン（登録商標）製のビーカーに酸化亜鉛粒子を入れ、そこに適量の水と硝酸５ｍＬを添加する。次いで、この混合物を加熱することにより、酸化亜鉛粒子を硝酸と水の混合液に溶解して、酸化亜鉛粒子を含む水溶液を調製する。得られた水溶液を用いて、偏光ゼーマン原子吸光光度計（型番：Ｚ−２０００、日立ハイテク社製）により、酸化亜鉛粒子のナトリウム含有量を測定する。
【００２２】
本実施形態における酸化亜鉛粒子のナトリウム含有量は、１０ｍｇ／ｋｇ以上であることが好ましく、２０ｍｇ／ｋｇ以上であることがより好ましく、５０ｍｇ／ｋｇ以上であることがさらに好ましい。また、酸化亜鉛粒子のナトリウム含有量は、５００ｍｇ／ｋｇ以下であることが好ましく、２００ｍｇ／ｋｇ以下であることがより好ましく、１１０ｍｇ／ｋｇ以下であることがさらに好ましく、１００ｍｇ／ｋｇ以下であることが特に好ましい。酸化亜鉛粒子のナトリウム含有量の上限値および下限値は、任意に組み合わせることができる。
【００２３】
酸化亜鉛粒子のナトリウム含有量が上記範囲であることにより、シランカップリング剤による酸化亜鉛粒子の表面処理反応の均一性・均質性が良好となり、分散性が高く、紫外線遮蔽性能に優れる表面処理酸化亜鉛粒子を得ることができる。
【００２４】
本実施形態における酸化亜鉛粒子１０質量部と純水９０質量部とを１時間混合して調製したスラリー（以下、「酸化亜鉛粒子を含むスラリー」という。）の導電率（単位：μＳ／ｃｍ）とは、次の方法により測定された値のことである。
【００２５】
酸化亜鉛粒子を含むスラリーの導電率を測定する方法としては、例えば、次のような方法が挙げられる。酸化亜鉛粒子１０質量部と、純水９０質量部とを、攪拌子を用いて、１時間、攪拌、混合し、酸化亜鉛粒子を含むスラリーを調製する。攪拌を続けたまま、スラリーの導電率を、導電率計（商品名：ＥＳ−１２、堀場製作所社製）を用いて測定する。
【００２６】
酸化亜鉛粒子を含むスラリーの導電率は、２５μＳ／ｃｍ以上であることが好ましく、３０μＳ／ｃｍ以上であることがより好ましく、５０μＳ／ｃｍ以上であることがさらに好ましく、６０μＳ／ｃｍ以上であることが特に好ましい。また、酸化亜鉛粒子を含むスラリーの導電率は、２００μＳ／ｃｍ以下であることが好ましく、１９０μＳ／ｃｍ以下であることがより好ましく、１５０μＳ／ｃｍ以下であることがさらに好ましく、１００μＳ／ｃｍ以下であることが特に好ましい。酸化亜鉛粒子を含むスラリーの導電率の上限値および下限値は、任意に組み合わせることができる。
【００２７】
酸化亜鉛粒子を含むスラリーの導電率が上記範囲であることにより、シランカップリング剤による酸化亜鉛粒子の表面処理反応の均一性・均質性が良好となり、分散性が高く、紫外線遮蔽性能に優れる表面処理酸化亜鉛粒子を得ることができる。
【００２８】
また、酸化亜鉛粒子を含むスラリーのｐＨは、７．１以上かつ９．０以下であることが好ましく、７．５以上９．０以下であることがより好ましく、７．５以上８．５以下であることがさらに好ましい。
酸化亜鉛粒子を含むスラリーのｐＨが上記範囲であることにより、シランカップリング剤による酸化亜鉛粒子の表面処理反応の均一性・均質性が良好となり、分散性が高く、紫外線遮蔽性能に優れる表面処理酸化亜鉛粒子を得ることができる。
【００２９】
本実施形態において、酸化亜鉛粒子を含むスラリーのｐＨとは、次の方法により測定された値を意味する。
上述のように、酸化亜鉛粒子１０質量部と純水９０質量部とを１時間混合し、酸化亜鉛粒子を含むスラリーを調製する。ｐＨ計（商品名：Ｄ−５１、株式会社堀場製作所製）を用いて、得られたスラリーのｐＨを測定する。
【００３０】
シランカップリング剤の表面処理反応は、加水分解・縮重合反応であり、表面被覆の反応効率上、加水分解したシランカップリング剤が速やかに酸化亜鉛粒子と反応することが好ましい。酸化亜鉛粒子のｐＨが上記範囲であれば、酸化亜鉛粒子をシランカップリング剤で表面処理する場合、加水分解反応と縮重合反応の速度のバランスがよく、シランカップリング剤が酸化亜鉛粒子の表面に一様に化学的に結合しやすくなるため好ましい。また、表面処理中に酸化亜鉛粒子が溶解することを抑制することができる点でも好ましい。
【００３１】
酸化亜鉛粒子の比表面積Ｓ（単位：ｍ２／ｇ）、ナトリウム含有量Ｍ（単位：ｍｇ／ｋｇ）、および、スラリーの導電率σ（単位：μＳ／ｃｍ）が不明な場合には、第１の工程の前に、上記の方法によりこれらの値を測定すればよい。
なお、第１の工程の前に、比表面積Ｓ（単位：ｍ２／ｇ）、ナトリウム含有量Ｍ（単位：ｍｇ／ｋｇ）、および、スラリーの導電率σ（単位：μＳ／ｃｍ）を測定する場合には、これらの測定を行う順番は、特に限定されない。
【００３２】
第１の工程では、酸化亜鉛粒子が上記式（１）を満たしているかを判定する。具体的には、比表面積Ｓ（単位：ｍ２／ｇ）、ナトリウム含有量Ｍ（単位：ｍｇ／ｋｇ）、および、スラリーの導電率σを、上記式（１）に代入し、酸化亜鉛粒子が上記式（１）を満たしているかを判定する。これにより、後述する第３の工程にて、シランカップリング剤による表面処理に最適な酸化亜鉛粒子を選別することができる。
表面処理前の酸化亜鉛粒子が、上記式（１）を満たしている場合、後述する第３の工程にて、その酸化亜鉛粒子を表面処理することにより、性質が一様な表面処理酸化亜鉛粒子を得ることができる。
【００３３】
上記式（１）の左辺（Ｓ・Ｍ／σ２）は、紫外線遮蔽性を示すＳＰＦ（Ｓｕｎ  Ｐｒｏｔｅｃｔｉｏｎ  Ｆａｃｔｏｒ）値をより向上させる観点においては、０．１０以上であることが好ましく、０．２０以上であることがより好ましく、０．３０以上であることがさらに好ましい。
【００３４】
Ｓ・Ｍ／σ２の上限値は特に限定されない。例えば、１．０以下であってもよく、０．８０以下であってもよく、０．６０以下であってもよく、０．５０以下であってもよい。
【００３５】
なお、Ｓ・Ｍ／σ２の上限値および下限値は、任意に組み合わせることができる。
【００３６】
本実施形態の表面処理酸化亜鉛粒子の製造方法は、第１の工程において、酸化亜鉛粒子が上記式（１）を満たしていないことが確認された場合、酸化亜鉛粒子が上記式（１）を満たすまで、酸化亜鉛粒子を洗浄する第２の工程を含んでいてもよい。
【００３７】
第２の工程において、酸化亜鉛粒子を洗浄する方法は、特に限定されない。酸化亜鉛粒子を洗浄する方法としては、例えば、酸化亜鉛粒子３０質量部と、純水７０質量部とを、ドラム缶型攪拌機等の攪拌機を用いて、攪拌、混合する方法が挙げられる。酸化亜鉛粒子を洗浄する時間や洗浄回数は、特に限定されず、第４の工程における判定結果に基づいて適宜調整される。
【００３８】
酸化亜鉛粒子を洗浄（水洗）することにより、酸化亜鉛粒子の水可溶物と、酸化亜鉛粒子の表面近傍に存在するＮａイオンも除去されることととなり、酸化亜鉛粒子のナトリウム含有量が所定の範囲内となるとともに、そのような酸化亜鉛粒子を含むスラリーの導電率も所定の範囲内となる。
【００３９】
洗浄後の酸化亜鉛粒子の一部を取り出して試料とし、その試料について、上述の方法にて、酸化亜鉛粒子の比表面積、酸化亜鉛粒子のナトリウム含有量および酸化亜鉛粒子を含むスラリーの導電率を測定する。さらに、第１の工程にて、上述の方法で得られた測定結果に基づいて、酸化亜鉛粒子が上記式（１）を満たしているかを判定する。その結果、酸化亜鉛粒子が上記式（１）を満たしていれば、第２の工程を終了する。一方、酸化亜鉛粒子が上記式（１）を満たしていなければ、酸化亜鉛粒子が上記式（１）を満たすまで、第２の工程を継続する。
【００４０】
本実施形態の表面処理酸化亜鉛粒子の製造方法は、上記式（１）を満たす酸化亜鉛粒子を、アルコキシ基を有するシランカップリング剤（以下、「シランカップリング剤」と略すこともある。）で表面処理する第３の工程を含んでいてもよい。すなわち、第３の工程では、例えば、上記の酸化亜鉛粒子とシランカップリング剤を混合することにより、酸化亜鉛粒子を、シランカップリング剤で表面処理する。
なお、第２の工程を経た酸化亜鉛粒子は、洗浄に用いた純水を除去して、第３の工程に供される。洗浄に用いた純水を除去した後に、乾燥してから、第３の工程に供されてもよい。
【００４１】
アルコキシ基を有するシランカップリング剤は、化粧料に使用可能なシランカップリング剤であれば特に限定されない。
アルコキシ基を有するシランカップリング剤としては、例えば、下記一般式（２）で表されるシランカップリング剤のうち、化粧料に使用可能なものが挙げられる。
Ｒ１Ｓｉ（ＯＲ２）３・・・（２）
（Ｒ１は、炭素原子数１〜１８のアルキル基、フルオロアルキル基またはフェニル基、Ｒ２は、炭素原子数１〜４のアルキル基を示す。）
【００４２】
このようなシランカップリング剤としては、アルキルアルコキシシラン、アリルアルコキシシラン、アルキル基を側鎖に有するポリシロキサンおよびアリル基を側鎖に有するポリシロキサンからなる群から選ばれる少なくとも１種であることが好ましい。
【００４３】
アルキルアルコキシシランとしては、例えば、メチルトリメトキシシラン、メチルトリエトキシシラン、メチルトリプロポキシシラン、メチルトリブトキシシラン、エチルトリメトキシシラン、エチルトリエトキシシラン、エチルトリプロポキシシラン、エチルトリブトキシシラン、ｎ−プロピルトリメトキシシラン、ｎ−プロピルトリエトキシシラン、ｎ−プロピルトリプロポキシシラン、ｎ−プロピルトリブトキシシラン、イソプロピルトリメトキシシラン、イソプロピルトリエトキシシラン、イソプロピルトリプロポキシシラン、イソプロピルトリブトキシシラン、フェニルトリメトキシシラン、フェニルトリエトキシシラン、フェニルトリプロポキシシラン、フェニルトリブトキシシラン、ｎ−オクチルトリメトキシシラン、ｎ−オクチルトリエトキシシラン（トリエトキシカプリリルシラン）、ｎ−オクタデシルトリメトキシシラン等が挙げられる。
【００４４】
シランカップリング剤としては、例えば、ジメトキシジフェニルシラン−トリエトキシカプリリルシランクロスポリマー、トリエトキシシリルエチルポリジメチルシロキシエチルジメチコン、トリエトキシシリルエチルポリジメチルシロキシエチルヘキシルジメチコン等の、シロキサン骨格を主鎖とし、分子構造内にアルコキシ基とアクリル基とを有するポリマー型シランカップリング剤等を用いることもできる。
【００４５】
シランカップリング剤としては、例えば、トリフルオロプロピルトリメトキシシラン、パーフルオロオクチルトリエトキシシラン、トリデカフルオロオクチルトリエトキシシラン等のフルオロアルキルアルコキシシラン等を用いることもできる。
【００４６】
これらのシランカップリング剤は、１種を単独で用いてもよく、２種以上を混合して用いてもよい。
【００４７】
上記のシランカップリング剤の中でも、分子内にオクチル基を有するシランカップリング剤がより好ましい。具体的には、官能基の極性が中程度でありナチュラルオイルやエステル油からシリコーンオイルまでの幅広い極性の油相に対応可能なシランカップリング剤がより好ましい。このようなシランカップリング剤としては、ｎ−オクチルトリエトキシシラン、ｎ−オクチルトリメトキシシランおよびジメトキシジフェニルシラン−トリエトキシカプリリルシランクロスポリマーからなる群から選ばれる少なくとも１種が特に好ましい。
これらのシランカップリング剤は、１種を単独で用いてもよく、２種以上を混合して用いてもよい。
【００４８】
酸化亜鉛粒子に対するシランカップリング剤の表面処理量は、表面処理酸化亜鉛粒子に求められる特性に応じて適宜調整すればよい。
シランカップリング剤の混合量は、酸化亜鉛粒子に対して２質量％以上かつ１０質量％以下であることが好ましい。シランカップリング剤の混合量が上記範囲であることにより、シランカップリング剤による酸化亜鉛粒子の表面処理反応の均一性・均質性が良好となり、分散性が高く、紫外線遮蔽性能に優れる表面処理酸化亜鉛粒子を得ることができる。
【００４９】
なお、本実施形態の表面処理酸化亜鉛粒子の製造方法では、表面処理酸化亜鉛粒子の特性を阻害しない範囲であれば、シランカップリング剤に加えて、化粧料に用いられる表面処理剤であって、シランカップリング剤以外のものを用いて、酸化亜鉛粒子を表面処理してもよい。
【００５０】
シランカップリング剤以外の表面処理剤としては、例えば、シリカ、アルミナ等の無機材料や、シリコーン化合物、脂肪酸、脂肪酸石鹸、脂肪酸エステル、有機チタネート化合物等の有機材料が挙げられる。
【００５１】
第３の工程において、酸化亜鉛粒子を、シランカップリング剤で表面処理する方法は、特に限定されない。酸化亜鉛粒子を、シランカップリング剤で表面処理する方法は、表面処理に用いる、シランカップリング剤等の成分に応じて、乾式処理や湿式処理等公知の方法が適宜選択される。
【００５２】
例えば、乾式処理の場合、ヘンシェルミキサーやスーパーミキサー等のミキサー中で、酸化亜鉛粒子を撹拌しながら、ミキサー中の酸化亜鉛粒子に、シランカップリング剤を液滴下あるいはスプレー噴霧にて添加した後、一定時間、高速強撹拌する。その後、撹拌を続けながら、７０℃から２００℃に加熱処理する。これにより、酸化亜鉛粒子の表面にシランカップリング剤が化学的に結合する。
【００５３】
シランカップリング剤の加水分解用の水分は、酸化亜鉛粒子の付着水を用いてもよく、必要に応じてシランカップリング剤と共にまたは別々に添加してもよい。
【００５４】
シランカップリング剤は、シランカップリング剤と混合可能な溶媒で希釈して用いてもよい。このような溶媒としては、例えば、メタノール、エタノール、イソプロパノール等のアルコールや、ｎ−ヘキサン、トルエン、キシレン等の炭化水素が挙げられる。水分を添加して表面処理する場合には、これらの溶媒の中でも、水との相溶性が高いアルコール等の極性溶媒が好適に用いられる。
【００５５】
湿式処理の場合は、例えば、酸化亜鉛粒子、シランカップリング剤および溶媒の混合物を撹拌しながら、２５℃から１００℃で数時間、混合する。その後、固液分離して回収した固形分を洗浄し、この洗浄物を７０℃から２００℃で加熱処理する。これにより、酸化亜鉛粒子が、シランカップリング剤で表面処理される。
【００５６】
本実施形態の表面処理酸化亜鉛粒子の製造方法によれば、第１の工程にて、酸化亜鉛粒子が上記式（１）を満たしているかを判定するため、シランカップリング剤による表面処理に最適な酸化亜鉛粒子を選別することができる。したがって、本実施形態の表面処理酸化亜鉛粒子の製造方法によれば、性質が一様な表面処理酸化亜鉛粒子を得ることができる。すなわち、本実施形態の表面処理酸化亜鉛粒子の製造方法によれば、シランカップリング剤による酸化亜鉛粒子の表面処理反応の均一性・均質性が良好となり、分散性が高く、紫外線遮蔽性能に優れる表面処理酸化亜鉛粒子を得ることができる。
【００５７】
［表面処理酸化亜鉛粒子］
本実施形態の表面処理酸化亜鉛粒子は、本実施形態の表面処理酸化亜鉛粒子の製造方法によって得られた表面処理酸化亜鉛粒子である。すなわち、本実施形態の表面処理酸化亜鉛粒子は、酸化亜鉛粒子の表面が、アルコキシ基を有するシランカップリング剤で表面処理された表面処理酸化亜鉛粒子であって、酸化亜鉛粒子が、下記式（１）を満たす。
Ｓ・Ｍ／σ２≧０．０５・・・（１）
（Ｓは酸化亜鉛粒子の比表面積（単位：ｍ２／ｇ）、Ｍは酸化亜鉛粒子のナトリウム含有量（単位：ｍｇ／ｋｇ）、σは酸化亜鉛粒子１０質量部と純水９０質量部とを１時間混合して調製したスラリーの導電率（単位：μＳ／ｃｍ）である。）
【００５８】
すなわち、本実施形態の表面処理酸化亜鉛粒子は、本実施形態における酸化亜鉛粒子が、シランカップリング剤で表面処理されたものである。
【００５９】
本実施形態の表面処理酸化亜鉛粒子において、酸化亜鉛粒子の比表面積、酸化亜鉛粒子のナトリウム含有量、および酸化亜鉛粒子を含むスラリーの導電率の好適な範囲は、本実施形態における酸化亜鉛粒子と同様の数値範囲を採用することができる。
【００６０】
酸化亜鉛粒子の表面をシランカップリング剤で表面処理した表面処理酸化亜鉛粒子は、酸化亜鉛粒子とシランカップリング剤が化学的に結合しているため、非常に安定性が高い。また、目的に応じた置換基を有するシランカップリング剤を選択することにより、酸化亜鉛粒子の表面の性質を容易に変更することができる。すなわち、目的に応じて、シランカップリング剤の種類を変更することにより、例えば、本実施形態の表面処理酸化亜鉛粒子を配合した化粧料について、肌に塗ったときの伸びや肌触り等の感触を変えることができる。
【００６１】
本実施形態の表面処理酸化亜鉛粒子によれば、安定的に高い紫外線遮蔽性を示すことができる。
【００６２】
［分散液］
本実施形態の分散液は、本実施形態の表面処理酸化亜鉛粒子と、分散媒と、を含有する。
なお、本実施形態の分散液は、粘度が高いペースト状の分散体も含む。
【００６３】
分散媒は、化粧料に処方することが可能で、表面処理酸化亜鉛粒子を分散できるものであれば、特に限定されない。
分散媒としては、例えば、水；メタノール、エタノール、ｎ−プロパノール、イソプロパノール、ｎ−ブタノール、２−ブタノール、オクタノール、グリセリン等のアルコール類；酢酸エチル、酢酸ブチル、乳酸エチル、プロピレングリコールモノメチルエーテルアセテート、プロピレングリコールモノエチルエーテルアセテート、γ−ブチロラクトン等のエステル類；ジエチルエーテル、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールモノメチルエーテル、ジエチレングリコールモノエチルエーテル等のエーテル類；ナチュラルオイル、エステル油、シリコーンオイル等が挙げられる。
これらの分散媒は、１種を単独で用いてもよく、２種以上を混合して用いてもよい。
【００６４】
また、他の分散媒としては、アセトン、メチルエチルケトン、メチルイソブチルケトン、アセチルアセトン、シクロヘキサノン等のケトン類；ベンゼン、トルエン、キシレン、エチルベンゼン等の芳香族炭化水素；シクロヘキサン等の環状炭化水素；ジメチルホルムアミド、Ｎ，Ｎ−ジメチルアセトアセトアミド、Ｎ−メチルピロリドン等のアミド類；ジメチルポリシロキサン、メチルフェニルポリシロキサン、ジフェニルポリシロキサン等の鎖状ポリシロキサン類等が挙げられる。
これらの分散媒は、１種を単独で用いてもよく、２種以上を混合して用いてもよい。
【００６５】
また、他の分散媒としては、オクタメチルシクロテトラシロキサン、デカメチルシクロペンタシロキサン、ドデカメチルシクロヘキサンシロキサン等の環状ポリシロキサン類；アミノ変性ポリシロキサン、ポリエーテル変性ポリシロキサン、アルキル変性ポリシロキサン、フッ素変性ポリシロキサン等の変性ポリシロキサン類等が挙げられる。
これらの分散媒は、１種を単独で用いてもよく、２種以上を混合して用いてもよい。
【００６６】
また、他の分散媒としては、流動パラフィン、スクワラン、イソパラフィン、分岐鎖状軽パラフィン、ワセリン、セレシン等の炭化水素油；イソプロピルミリステート、セチルイソオクタノエート、グリセリルトリオクタノエート等のエステル油；デカメチルシクロペンタシロキサン、ジメチルポリシロキサン、メチルフェニルポリシロキサン等のシリコーン油；ラウリン酸、ミリスチン酸、パルミチン酸、ステアリン酸等の高級脂肪酸；ラウリルアルコール、セチルアルコール、ステアリルアルコール、ヘキシルドデカノール、イソステアリルアルコール等の高級アルコール等の疎水性の分散媒が挙げられる。
【００６７】
本実施形態の分散液は、その特性を損なわない範囲において、一般的に用いられる添加剤を含んでいてもよい。
【００６８】
添加剤としては、例えば、防腐剤、分散剤、分散助剤、安定剤、水溶性バインダー、増粘剤、油溶性薬剤、油溶性色素類、油溶性蛋白質類、ＵＶ吸収剤等が挙げられる。
【００６９】
本実施形態の分散液における粒度分布の累積体積百分率が５０％のときの粒径（ｄ５０）は、３００ｎｍ以下であることが好ましく、２５０ｎｍ以下であることがより好ましく、２００ｎｍ以下であることがさらに好ましい。
【００７０】
ｄ５０の下限値は、特に限定されず、例えば、５０ｎｍ以上であってもよく、１００ｎｍ以上であってもよく、１５０ｎｍ以上であってもよい。
ｄ５０の上限値および下限値は、任意に組み合わせることができる。
【００７１】
また、本実施形態の分散液における粒度分布の累積体積百分率が９０％のときの粒径（ｄ９０）は、４００ｎｍ以下であることが好ましく、３５０ｎｍ以下であることがより好ましく、３００ｎｍ以下であることがさらに好ましい。
【００７２】
ｄ９０の下限値は、特に限定されず、例えば、１００ｎｍ以上であってもよく、１５０ｎｍ以上であってもよく、２００ｎｍ以上であってもよい。
ｄ９０の上限値および下限値は、任意に組み合わせることができる。
【００７３】
分散液のｄ５０が３００ｎｍ以下の場合には、この分散液を用いて作製した化粧料を皮膚に塗布した場合に、表面処理酸化亜鉛粒子が均一に分布しやすく、紫外線遮蔽効果が向上するため好ましい。また、分散液のｄ９０が４００ｎｍ以下の場合には、分散液の透明性が高く、この分散液を用いて作製された化粧料の透明性も高くなるため好ましい。
【００７４】
すなわち、本実施形態の分散液におけるｄ５０とｄ９０が上記範囲であることにより、透明性に優れ、紫外線遮蔽性に優れる分散液を得ることができる。また、この分散液を用いて作製した化粧料も、透明性と紫外線遮蔽性に優れる。
【００７５】
本実施形態の分散液における粒度分布の累積体積百分率の測定方法としては、動的光散乱式粒径分布測定装置（型番：ＬＢ−５５０、堀場製作所製）を用いた方法が挙げられる。
【００７６】
本実施形態の分散液における表面処理酸化亜鉛粒子の含有量は、目的とする分散液の特性に応じて適宜調整される。
【００７７】
本実施形態の分散液を化粧料に用いる場合、分散液における表面処理酸化亜鉛粒子の含有量は、３０質量％以上であることが好ましく、４０質量％以上であることがより好ましく、５０質量％以上であることがさらに好ましい。また、分散液における表面処理酸化亜鉛粒子の含有量は、９０質量％以下であることが好ましく、８５質量％以下であることがより好ましく、８０質量％以下であることがさらに好ましい。
分散液における表面処理酸化亜鉛粒子の含有量の上限値および下限値は、任意に組み合わせることができる。
【００７８】
分散液における表面処理酸化亜鉛粒子の含有量が上記範囲であることにより、分散液において、表面処理酸化亜鉛粒子が高濃度に含有される。そのため、分散液を用いて作製する化粧料の処方の自由度を向上することができるとともに、分散液の粘度を取り扱いが容易な範囲に調整することができる。
【００７９】
本実施形態の分散液の粘度は、５Ｐａ・ｓ以上であることが好ましく、８Ｐａ・ｓ以上であることがより好ましく、１０Ｐａ・ｓ以上であることがさらに好ましく、１５Ｐａ・ｓ以上であることが最も好ましい。また、分散液の粘度は、３００Ｐａ・ｓ以下であることが好ましく、１００Ｐａ・ｓ以下であることがより好ましく、８０Ｐａ・ｓ以下であることがさらに好ましく、６０Ｐａ・ｓ以下であることが最も好ましい。
分散液の粘度の上限値および下限値は、任意に組み合わせることができる。
【００８０】
分散液の粘度が上記範囲であることにより、酸化亜鉛粒子を高濃度に含んでいても、取り扱いが容易な分散液を得ることができる。
【００８１】
本実施形態の分散液の粘度の測定方法としては、例えば、デジタル粘度計（商品名：ＤＶ−Ｉ＋Ｖｉｓｃｏｍｅｔｅｒ、Ｂｒｏｏｋｆｉｅｌｄ社製）を用いて、２５℃、２０ｒｐｍの条件で測定する方法が挙げられる。
【００８２】
本実施形態の分散液は、表面処理酸化亜鉛粒子を１０質量％含有する分散液を、石英ガラス板上に厚さが１２μｍとなるように塗布して１５分間自然乾燥させて塗膜を形成した場合、その塗膜について測定される物性値が、次の範囲であることが好ましい。
すなわち、上記塗膜の４５０ｎｍにおける透過率は、４０％以上であることが好ましく、４５％以上であることがより好ましく、５０％以上であることがさらに好ましい。塗膜の４５０ｎｍにおける透過率の上限値は特に限定されず、１００％以下であってもよく、９０％以下であってもよく、８０％以下であってもよい。
塗膜の４５０ｎｍにおける透過率の上限値および下限値は、任意に組み合わせることができる。
【００８３】
塗膜は４５０ｎｍにおける透過率が高いほど透明性に優れるため、塗膜の４５０ｎｍにおける透過率が高いことが好ましい。
【００８４】
本実施形態の分散液によって形成された塗膜の４５０ｎｍにおける透過率の測定方法としては、次のような方法が挙げられる。表面処理酸化亜鉛粒子を１０質量％含有する分散液を、石英ガラス板上に厚さが１２μｍとなるように塗布し、１５分間自然乾燥させて塗膜を形成する。次いで、得られた塗膜について、ＳＰＦアナライザーＵＶ−１０００Ｓ（Ｌａｂｓｐｈｅｒｅ社製）を用いて、４５０ｎｍにおける透過率を測定する。
【００８５】
上記塗膜の２９０ｎｍ〜３２０ｎｍにおける平均透過率は、１０％以下であることが好ましく、７％以下であることがより好ましく、５％以下であることがさらに好ましい。塗膜の２９０ｎｍ〜３２０ｎｍにおける平均透過率の下限値は特に限定されず、０％であってもよく、０．５％であってもよく、１％であってもよい。
塗膜の２９０ｎｍ〜３２０ｎｍにおける平均透過率の上限値および下限値は、任意に組み合わせることができる。
【００８６】
塗膜は２９０ｎｍ〜３２０ｎｍにおける平均透過率が低いほど紫外線遮蔽性に優れるため、塗膜の２９０ｎｍ〜３２０ｎｍにおける平均透過率は低いことが好ましい。
【００８７】
本実施形態の分散液によって形成された塗膜の２９０ｎｍ〜３２０ｎｍにおける平均透過率の測定方法としては、次のような方法が挙げられる。表面処理酸化亜鉛粒子を１０質量％含有する分散液を、石英ガラス板上に厚さが１２μｍとなるように塗布し、１５分間自然乾燥させて塗膜を形成する。次いで、得られた塗膜について、ＳＰＦアナライザーＵＶ−１０００Ｓ（Ｌａｂｓｐｈｅｒｅ社製）を用いて、２９０ｎｍ〜３２０ｎｍにおける平均透過率を測定する。
【００８８】
上記塗膜のＳＰＦ値は、３０以上であることが好ましく、３５以上であることがより好ましく、４０以上であることがさらに好ましい。塗膜のＳＰＦ値の上限値は特に限定されず、１５０であってもよく、１００であってもよく、８０であってもよい。
塗膜のＳＰＦ値の上限値および下限値は、任意に組み合わせることができる。
【００８９】
塗膜のＳＰＦ値が大きいほど、紫外線Ｂ波を防ぐ効果が大きいため、ＳＰＦ値は大きいことが好ましい。
【００９０】
本実施形態の分散液によって形成された塗膜のＳＰＦ値の測定方法としては、次のような方法が挙げられる。表面処理酸化亜鉛粒子を１０質量％含有する分散液を、石英ガラス板上に厚さが１２μｍとなるように塗布し、１５分間自然乾燥させて塗膜を形成する。次いで、得られた塗膜について、ＳＰＦアナライザーＵＶ−１０００Ｓ（Ｌａｂｓｐｈｅｒｅ社製）を用いて、ＳＰＦ値を測定する。
【００９１】
上記塗膜の臨界波長（Ｃｒｉｔｉｃａｌ  Ｗａｖｅｌｅｎｇｔｈ）は、３７０ｎｍ以上であることが好ましい。塗膜の臨界波長が３７０ｎｍ以上であることにより、この塗膜を形成する分散液を含有する化粧料は、臨界波長が３７０ｎｍ以上となり、長波長紫外線（ＵＶＡ）および短波長紫外線（ＵＶＢ）の広範囲の紫外線を遮蔽することができる。
【００９２】
なお、本明細書において「臨界波長」とは、石英ガラス板上に分散液を塗布して形成した塗膜を分析することによって求められる値である。具体的には、上記厚さが１２μｍの塗膜について、２９０ｎｍ以上かつ４００ｎｍ以下の紫外線領域の吸収スペクトルを測定し、得られた吸収スペクトルにおいて２９０ｎｍから長波長側に積分したとき、積分面積が２９０ｎｍ以上かつ４００ｎｍ以下の全領域での積分面積の９０％となる波長を「臨界波長」とする。２９０ｎｍ以上かつ４００ｎｍ以下の紫外線領域の吸収スペクトルの測定には、例えば、ＳＰＦアナライザーＵＶ−１０００Ｓ（Ｌａｂｓｐｈｅｒｅ社製）が用いられる。
【００９３】
本実施形態の分散液の製造方法は、特に限定されない。例えば、本実施形態の表面処理酸化亜鉛粒子と、分散媒とを、公知の分散装置で、機械的に分散する方法が挙げられる。
【００９４】
分散装置は、必要に応じて選択できる。分散装置としては、例えば、撹拌機、自公転式ミキサー、ホモミキサー、超音波ホモジナイザー、サンドミル、ボールミル、ロールミル等が挙げられる。
【００９５】
本実施形態の分散液は、化粧料の他、紫外線遮蔽機能やガス透過抑制機能等を有する塗料等に用いることができる。
【００９６】
本実施形態の分散液によれば、本実施形態の表面処理酸化亜鉛粒子を含むため、安定的に高い紫外線遮蔽性を示す。
【００９７】
［組成物］
本実施形態の組成物は、本実施形態の表面処理酸化亜鉛粒子と、樹脂と、分散媒と、を含有してなる。
【００９８】
本実施形態の組成物における表面処理酸化亜鉛粒子の含有量は、目的とする組成物の特性に応じて適宜調整される。本実施形態の組成物における表面処理酸化亜鉛粒子の含有量は、例えば、１０質量％以上かつ４０質量％以下であることが好ましく、２０質量％以上かつ３０質量％以下であることがより好ましい。
【００９９】
組成物における表面処理酸化亜鉛粒子の含有量が上記範囲であることにより、組成物において、表面処理酸化亜鉛粒子が高濃度に含有される。そのため、表面処理酸化亜鉛粒子の特性が充分に得られ、かつ、表面処理酸化亜鉛粒子を均一に分散した組成物が得られる。
【０１００】
分散媒は、工業用途で一般的に用いられるものであれば特に限定されない。分散媒としては、例えば、水、メタノール、エタノール、プロパノール等のアルコール類、酢酸メチル、酢酸エチル、トルエン、メチルエチルケトン、メチルイソブチルケトン等が挙げられる。
【０１０１】
本実施形態の組成物における分散媒の含有量は、特に限定されず、目的とする組成物の特性に応じて適宜調整される。
【０１０２】
樹脂は、工業用途で一般的に用いられるものであれば特に限定されない。樹脂としては、例えば、アクリル樹脂、エポキシ樹脂、ウレタン樹脂、ポリエステル樹脂、シリコーン樹脂等が挙げられる。
【０１０３】
本実施形態の組成物における樹脂の含有量は、特に限定されず、目的とする組成物の特性に応じて適宜調整される。
【０１０４】
本実施形態の組成物は、その特性を損なわない範囲において、一般的に用いられる添加剤を含んでいてもよい。
添加剤としては、例えば、重合開始剤、分散剤、防腐剤等が挙げられる。
【０１０５】
本実施形態の組成物の製造方法は、特に限定されない。例えば、本実施形態の表面処理酸化亜鉛粒子と、樹脂と、分散媒とを、公知の混合装置で、機械的に混合する方法が挙げられる。
【０１０６】
また、上述の分散液と、樹脂とを、公知の混合装置で、機械的に混合する方法が挙げられる。
【０１０７】
混合装置としては、例えば、撹拌機、自公転式ミキサー、ホモミキサー、超音波ホモジナイザー等が挙げられる。
【０１０８】
本実施形態の組成物を、ロールコート法、フローコート法、スプレーコート法、スクリーン印刷法、はけ塗り法、浸漬法等の通常の塗布方法により、ポリエステルフィルム等のプラスチック基材に塗布することにより、塗膜を形成することができる。これらの塗膜は、紫外線遮蔽膜やガスバリア膜として活用することができる。
【０１０９】
本実施形態の組成物によれば、本実施形態の表面処理酸化亜鉛粒子を含むため、安定的に高い紫外線遮蔽性を示す。
【０１１０】
［化粧料］
本実施形態の化粧料は、本実施形態の表面処理酸化亜鉛粒子および本実施形態の分散液の少なくとも一方を含有してなる。
【０１１１】
また、本実施形態の化粧料は、化粧品基剤原料を含有していてもよい。
【０１１２】
化粧品基剤原料とは、化粧品の本体を形成する諸原料を意味し、油性原料、水性原料、界面活性剤、粉体原料等が挙げられる。
油性原料としては、例えば、油脂、高級脂肪酸、高級アルコール、エステル油類等が挙げられる。
【０１１３】
水性原料としては、精製水、アルコール、増粘剤等が挙げられる。
【０１１４】
粉末原料としては、有色顔料、白色顔料、パール剤、体質顔料等が挙げられる。
【０１１５】
本実施形態の化粧料は、例えば、本実施形態の分散液を、乳液、クリーム、ファンデーション、口紅、頬紅、アイシャドー等の化粧品基剤原料に、従来通りに配合することにより得られる。
【０１１６】
また、本実施形態の化粧料は、本実施形態の表面処理酸化亜鉛粒子を油相または水相に配合して、Ｏ／Ｗ型またはＷ／Ｏ型のエマルションとし、そのエマルションと化粧品基剤原料とを配合することにより得られる。
【０１１７】
本実施形態の化粧料における表面処理酸化亜鉛粒子の含有量は、目的とする化粧料の特性に応じて適宜調整される。例えば、表面処理酸化亜鉛粒子の含有量の下限は、０．０１質量％以上であってもよく、０．１質量％以上であってもよく、１質量％以上であってもよい。また、表面処理酸化亜鉛粒子の含有量の上限は、５０質量％以下であってもよく、４０質量％以下であってもよく、３０質量％以下であってもよい。
化粧料における表面処理酸化亜鉛粒子の含有量の上限値および下限値は、任意に組み合わせることができる。
【０１１８】
以下、日焼け止め化粧料について具体的に説明する。
紫外線、特に長波長紫外線（ＵＶＡ）を効果的に遮蔽し、粉っぽさやきしみの少ない良好な使用感を得るためには、日焼け止め化粧料における表面処理酸化亜鉛粒子の含有量の下限は、０．０１質量％以上であることが好ましく、０．１質量％以上であることがより好ましく、１質量％以上であることがさらに好ましい。また、日焼け止め化粧料における表面処理酸化亜鉛粒子の含有量の上限は、５０質量％以下であってもよく、４０質量％以下であってもよく、３０質量％以下であってもよい。日焼け止め化粧料における表面処理酸化亜鉛粒子の含有量の上限値および下限値は、任意に組み合わせることができる。
【０１１９】
日焼け止め化粧料は、必要に応じて、疎水性分散媒、表面処理酸化亜鉛粒子以外の無機微粒子や無機顔料、親水性分散媒、油脂、界面活性剤、保湿剤、増粘剤、ｐＨ調整剤、栄養剤、酸化防止剤、香料等を含んでいてもよい。
【０１２０】
疎水性分散媒としては、例えば、流動パラフィン、スクワラン、イソパラフィン、分岐鎖状軽パラフィン、ワセリン、セレシン等の炭化水素油、イソプロピルミリステート、セチルイソオクタノエート、グリセリルトリオクタノエート等のエステル油、デカメチルシクロペンタシロキサン、ジメチルポリシロキサン、メチルフェニルポリシロキサン等のシリコーン油、ラウリン酸、ミリスチン酸、パルミチン酸、ステアリン酸等の高級脂肪酸、ラウリルアルコール、セチルアルコール、ステアリルアルコール、ヘキシルドデカノール、イソステアリルアルコール等の高級アルコール等が挙げられる。
【０１２１】
化粧料に含まれる表面処理粒子以外の無機微粒子や無機顔料としては、例えば、炭酸カルシウム、リン酸カルシウム（アパタイト）、炭酸マグネシウム、ケイ酸カルシウム、ケイ酸マグネシウム、ケイ酸アルミニウム、カオリン、タルク、酸化チタン、酸化アルミニウム、黄酸化鉄、γ−酸化鉄、チタン酸コバルト、コバルトバイオレット、酸化ケイ素等が挙げられる。
【０１２２】
日焼け止め化粧料は、さらに有機系紫外線吸収剤を少なくとも１種含有していてもよい。
【０１２３】
有機系紫外線吸収剤としては、例えば、ベンゾトリアゾール系紫外線吸収剤、ベンゾイルメタン系紫外線吸収剤、安息香酸系紫外線吸収剤、アントラニル酸系紫外線吸収剤、サリチル酸系紫外線吸収剤、ケイ皮酸系紫外線吸収剤、シリコーン系ケイ皮酸紫外線吸収剤等が挙げられる。
【０１２４】
ベンゾトリアゾール系紫外線吸収剤としては、例えば、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニルベンゾトリアゾール等が挙げられる。
【０１２５】
ベンゾイルメタン系紫外線吸収剤としては、例えば、ジベンザラジン、ジアニソイルメタン、４−ｔｅｒｔ−ブチル−４’−メトキシジベンゾイルメタン、１−（４’−イソプロピルフェニル）−３−フェニルプロパン−１，３−ジオン、５−（３，３’−ジメチル−２−ノルボルニリデン）−３−ペンタン−２−オン等が挙げられる。
【０１２６】
安息香酸系紫外線吸収剤としては、例えば、パラアミノ安息香酸（ＰＡＢＡ）、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル、Ｎ，Ｎ−ジメチルＰＡＢＡメチルエステル等が挙げられる。
【０１２７】
アントラニル酸系紫外線吸収剤としては、例えば、ホモメンチル−Ｎ−アセチルアントラニレート等が挙げられる。
【０１２８】
サリチル酸系紫外線吸収剤としては、例えば、アミルサリシレート、メンチルサリシレート、ホモメンチルサリシレート、オクチルサリシレート、フェニルサリシレート、ベンジルサリシレート、ｐ−２−プロパノールフェニルサリシレート等が挙げられる。
【０１２９】
ケイ皮酸系紫外線吸収剤としては、例えば、オクチルメトキシシンナメート（メトキシケイヒ酸エチルヘキシル）、ジ−パラメトキシケイ皮酸−モノ−２−エチルヘキサン酸グリセリル、オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート（２−エチルヘキシル−ｐ−メトキシシンナメート）、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート等が挙げられる。
【０１３０】
シリコーン系ケイ皮酸紫外線吸収剤としては、例えば、［３−ビス（トリメチルシロキシ）メチルシリル−１−メチルプロピル］−３，４，５−トリメトキシシンナメート、［３−ビス（トリメチルシロキシ）メチルシリル−３−メチルプロピル］−３，４，５−トリメトキシシンナメート、［３−ビス（トリメチルシロキシ）メチルシリルプロピル］−３，４，５−トリメトキシシンナメート、［３−ビス（トリメチルシロキシ）メチルシリルブチル］−３，４，５−トリメトキシシンナメート、［３−トリス（トリメチルシロキシ）シリルブチル］−３，４，５−トリメトキシシンナメート、［３−トリス（トリメチルシロキシ）シリル−１−メチルプロピル］−３，４−ジメトキシシンナメート等が挙げられる。
【０１３１】
上記以外の有機系紫外線吸収剤としては、例えば、３−（４’−メチルベンジリデン）−ｄ，ｌ−カンファー、３−ベンジリデン−ｄ，ｌ−カンファー、ウロカニン酸、ウロカニン酸エチルエステル、２−フェニル−５−メチルベンゾキサゾール、５−（３，３’−ジメチル−２−ノルボルニリデン）−３−ペンタン−２−オン、シリコーン変性紫外線吸収剤、フッ素変性紫外線吸収剤等が挙げられる。
【０１３２】
本実施形態の化粧料の臨界波長は、３７０ｎｍ以上であることが好ましい。化粧料の臨界波長が３７０ｎｍ以上であることにより、長波長紫外線（ＵＶＡ）および短波長紫外線（ＵＶＢ）の広範囲の紫外線を遮蔽することができる。
【０１３３】
本実施形態の化粧料によれば、本実施形態の表面処理酸化亜鉛粒子を含むため、安定的に高い紫外線遮蔽性を示す。
【実施例】
【０１３４】
以下、実施例および比較例により本発明をさらに具体的に説明するが、本発明は以下の実施例に限定されるものではない。
【０１３５】
［実施例１］
「酸化亜鉛粒子の選定」
酸化亜鉛粒子として、平均粒子径：３５ｎｍの市販品Ｚを用いた。
全自動比表面積測定装置（商品名：Ｍａｃｓｏｒｂ  ＨＭ  Ｍｏｄｅｌ−１２０１、マウンテック社製）を用いたＢＥＴ法により、酸化亜鉛粒子の比表面積Ｓを測定した。
次の方法により、酸化亜鉛粒子のナトリウム含有量Ｍを測定した。トールビーカーに酸化亜鉛粒子を０．５ｇ、純水８０ｇ、濃硝酸１０ｍｌを添加して、撹拌子を用いて撹拌し、酸化亜鉛粒子を溶解させた。この溶解液をメスフラスコに移し、純水で２００ｍＬに定容した。得られた水溶液を用いて、偏光ゼーマン原子吸光光度計（型番：Ｚ−２０００、日立ハイテク社製）により、酸化亜鉛粒子のナトリウム含有量Ｍを測定した。
次の方法により、酸化亜鉛粒子１０質量部と純水９０質量部とを１時間混合して調製したスラリーの導電率σを測定した。酸化亜鉛粒子１０質量部と、純水９０質量部とを、攪拌子を用いて、１時間、攪拌、混合し、酸化亜鉛粒子を含むスラリーを調製した。攪拌を続けたまま、得られたスラリーの導電率σを、導電率計（商品名：ＥＳ−１２、堀場製作所社製）を用いて測定した。
以上の測定の結果、酸化亜鉛粒子の比表面積Ｓ＝３０ｍ２／ｇ、酸化亜鉛粒子のナトリウム含有量Ｍ＝１４００ｍｇ／ｋｇ、スラリーの導電率σ＝１０３４μＳ／ｃｍ、Ｓ・Ｍ／σ２＝０．０４であった。この酸化亜鉛粒子は、Ｓ・Ｍ／σ２≧０．０５を満たしていなかった。
そこで、純水による酸化亜鉛粒子の洗浄を繰り返して、比表面積Ｓ＝３０ｍ２／ｇ、ナトリウム含有量Ｍ＝５６ｍｇ／ｋｇ、スラリーの導電率σ＝８５．６μＳ／ｃｍ、Ｓ・Ｍ／σ２＝０．２３である酸化亜鉛粒子Ａ１を得た。酸化亜鉛粒子Ａ１の比表面積Ｓ、ナトリウム含有量Ｍ、スラリーの導電率およびＳ・Ｍ／σ２を表１に示す。
なお、洗浄は、酸化亜鉛粒子が３０質量％となるように純水を添加し、ドラム缶型攪拌機で１時間攪拌する操作を３回行った。
【０１３６】
「表面処理酸化亜鉛粒子の作製」
純水による洗浄を経て得られた酸化亜鉛粒子Ａ１を乾燥した。
酸化亜鉛粒子Ａ１の１００質量部をヘンシェルミキサーに投入した。酸化亜鉛粒子Ａ１をヘンシェルミキサーで撹拌しながら、酸化亜鉛粒子Ａ１に、オクチルトリエトキシシラン（商品名：ＫＢＥ−３０８３、信越化学社製）５質量部、純水０．３７５質量部、およびイソプロピルアルコール７．１２５質量部の混合液を添加した。これらの混合物をヘンシェルミキサー内で混合し、１時間撹拌した。
次いで、得られた混合物をジェットミルで粉砕し、この粉砕粉を１００℃で乾燥することにより、実施例１の表面処理酸化亜鉛粒子Ｂ１を得た。
【０１３７】
「分散液の作製」
表面処理酸化亜鉛粒子Ｂ１を１０質量部と、分散剤（商品名：ＫＦ−６０２８、信越化学社製）を２質量部と、デカメチルシクロペンタシロキサン８８質量部とを、攪拌機により４０００ｒｐｍで撹拌し、実施例１の分散液Ｃ１を得た。
【０１３８】
［実施例２］
実施例１において、洗浄回数を２回に減らした以外は実施例１と同様にして、酸化亜鉛粒子を含むスラリーを調製した。
その結果、比表面積Ｓ＝３０ｍ２／ｇ、ナトリウム含有量Ｍ＝７０ｍｇ／ｋｇ、スラリー導電率σ＝１８６．７μＳ／ｃｍ、Ｓ・Ｍ／σ２＝０．０６の酸化亜鉛粒子Ａ２を得た。酸化亜鉛粒子Ａ２の比表面積Ｓ、ナトリウム含有量Ｍ、スラリーの導電率およびＳ・Ｍ／σ２を表１に示す。
酸化亜鉛粒子Ａ１を用いる替りに、酸化亜鉛粒子Ａ２を用いたこと以外は実施例１と同様にして、実施例２の表面処理酸化亜鉛粒子Ｂ２と、実施例２の分散液Ｃ２とを得た。
【０１３９】
［実施例３］
酸化亜鉛粒子として、平均粒子径：４４ｎｍの市販品Ｙを用いた。
実施例１と同様にして、酸化亜鉛粒子の比表面積Ｓ、酸化亜鉛粒子のナトリウム含有量Ｍおよびスラリーの導電率σを測定した。
以上の測定の結果、酸化亜鉛粒子の比表面積Ｓ＝２４ｍ２／ｇ、酸化亜鉛粒子のナトリウム含有量Ｍ＝２４００ｍｇ／ｋｇ、スラリーの導電率σ＝１３７０μＳ／ｃｍ、Ｓ・Ｍ／σ２＝０．０３であった。この酸化亜鉛粒子は、Ｓ・Ｍ／σ２≧０．０５を満たしていなかった。
そこで、純水による酸化亜鉛粒子の洗浄を繰り返して、比表面積Ｓ＝２４ｍ２／ｇ、ナトリウム含有量Ｍ＝８１ｍｇ／ｋｇ、スラリー導電率σ＝６７．１μＳ／ｃｍ、Ｓ・Ｍ／σ２＝０．４３の酸化亜鉛粒子Ａ３を得た。酸化亜鉛粒子Ａ３の比表面積Ｓ、ナトリウム含有量Ｍ、スラリーの導電率およびＳ・Ｍ／σ２を表１に示す。
なお、洗浄は、酸化亜鉛粒子が３０質量％となるように純水を添加し、ドラム缶攪拌機で１時間攪拌する洗浄を３回行った。
酸化亜鉛粒子Ａ１を用いる替りに、酸化亜鉛粒子Ａ３を用いたこと以外は実施例１と同様にして、実施例３の表面処理酸化亜鉛粒子Ｂ３と、実施例３の分散液Ｃ３とを得た。
【０１４０】
［実施例４］
実施例３において、洗浄回数を２回に減らした以外は実施例３と同様にして、酸化亜鉛粒子を含むスラリーを調製した。
その結果、比表面積Ｓ＝２４ｍ２／ｇ、ナトリウム含有量Ｍ＝９７ｍｇ／ｋｇ、スラリー導電率σ＝７５．７μＳ／ｃｍ、Ｓ・Ｍ／σ２＝０．４１の酸化亜鉛粒子Ａ４を得た。酸化亜鉛粒子Ａ４の比表面積Ｓ、ナトリウム含有量Ｍ、スラリーの導電率およびＳ・Ｍ／σ２を表１に示す。
酸化亜鉛粒子Ａ１を用いる替りに、酸化亜鉛粒子Ａ４を用いたこと以外は実施例１と同様にして、実施例４の表面処理酸化亜鉛粒子Ｂ４と、実施例４の分散液Ｃ４とを得た。
【０１４１】
［実施例５］
酸化亜鉛粒子として、平均粒子径：５３ｎｍの市販品Ｘを用いた。
実施例１と同様にして、酸化亜鉛粒子の比表面積Ｓ、酸化亜鉛粒子のナトリウム含有量Ｍおよびスラリーの導電率σを測定した。
以上の測定の結果、酸化亜鉛粒子の比表面積Ｓ＝２０ｍ２／ｇ、酸化亜鉛粒子のナトリウム含有量Ｍ＝１０１ｍｇ／ｋｇ、スラリーの導電率σ＝８１．２μＳ／ｃｍ、Ｓ・Ｍ／σ２＝０．３１であった。この酸化亜鉛粒子は、Ｓ・Ｍ／σ２≧０．０５を満たしていた。
そこで、純水による酸化亜鉛粒子の洗浄を行わず、市販品Ｘを酸化亜鉛粒子Ａ５とした。酸化亜鉛粒子Ａ５の比表面積Ｓ、ナトリウム含有量Ｍ、スラリーの導電率およびＳ・Ｍ／σ２を表１に示す。
酸化亜鉛粒子Ａ１を用いる替りに、酸化亜鉛粒子Ａ５を用いたこと以外は実施例１と同様にして、実施例５の表面処理酸化亜鉛粒子Ｂ５と、実施例５の分散液Ｃ５とを得た。
【０１４２】
［実施例６］
酸化亜鉛粒子として、平均粒子径：１０６ｎｍの市販品Ｗを用いた。
実施例１と同様にして、酸化亜鉛粒子の比表面積Ｓ、酸化亜鉛粒子のナトリウム含有量Ｍおよびスラリーの導電率σを測定した。
以上の測定の結果、酸化亜鉛粒子の比表面積Ｓ＝１０ｍ２／ｇ、酸化亜鉛粒子のナトリウム含有量Ｍ＝３１ｍｇ／ｋｇ、スラリーの導電率σ＝８２μＳ／ｃｍ、Ｓ・Ｍ／σ２＝０．０５であった。この酸化亜鉛粒子は、Ｓ・Ｍ／σ２≧０．０５を満たしていた。
そこで、純水による酸化亜鉛粒子の洗浄を行わず、市販品Ｗを酸化亜鉛粒子Ａ６とした。酸化亜鉛粒子Ａ６の比表面積Ｓ、ナトリウム含有量Ｍ、スラリーの導電率およびＳ・Ｍ／σ２を表１に示す。
酸化亜鉛粒子Ａ１を用いる替りに、酸化亜鉛粒子Ａ６を用いたこと以外は実施例１と同様にして、実施例６の表面処理酸化亜鉛粒子Ｂ６と、実施例６の分散液Ｃ６とを得た。
【０１４３】
［実施例７］
酸化亜鉛粒子として、平均粒子径：７１ｎｍの市販品Ｖを用いた。
実施例１と同様にして、酸化亜鉛粒子の比表面積Ｓ、酸化亜鉛粒子のナトリウム含有量Ｍおよびスラリーの導電率σを測定した。
以上の測定の結果、酸化亜鉛粒子の比表面積Ｓ＝１５ｍ２／ｇ、酸化亜鉛粒子のナトリウム含有量Ｍ＝４８ｍｇ／ｋｇ、スラリーの導電率σ＝６５μＳ／ｃｍ、Ｓ・Ｍ／σ２＝０．１７であった。この酸化亜鉛粒子は、Ｓ・Ｍ／σ２≧０．０５を満たしていた。
そこで、純水による酸化亜鉛粒子の洗浄を行わず、市販品Ｖを酸化亜鉛粒子Ａ７とした。酸化亜鉛粒子Ａ７の比表面積Ｓ、ナトリウム含有量Ｍ、スラリーの導電率およびＳ・Ｍ／σ２を表１に示す。
酸化亜鉛粒子Ａ１を用いる替りに、酸化亜鉛粒子Ａ７を用いたこと以外は実施例１と同様にして、実施例７の表面処理酸化亜鉛粒子Ｂ７と、実施例７の分散液Ｃ７とを得た。
【０１４４】
［比較例１］
酸化亜鉛粒子Ａ１を用いる替りに、実施例１の洗浄前の酸化亜鉛粒子Ｚを用いたこと以外は実施例１と同様にして、比較例１の表面処理酸化亜鉛粒子Ｂ８と、比較例１の分散液Ｃ８とを得た。
【０１４５】
［比較例２］
酸化亜鉛粒子Ａ１を用いる替りに、実施例３の洗浄前酸化亜鉛粒子Ｙを用いたこと以外は実施例１と同様にして、比較例２の表面処理酸化亜鉛粒子Ｂ９と、比較例２の分散液Ｃ９とを得た。
【０１４６】
［比較例３］
酸化亜鉛粒子として、平均粒子径：１３２ｎｍの市販品Ｕを用いた。
実施例１と同様にして、この酸化亜鉛粒子の比表面積Ｓ、酸化亜鉛粒子のナトリウム含有量Ｍおよびスラリーの導電率σを測定した。
以上の測定の結果、酸化亜鉛粒子の比表面積Ｓ＝８ｍ２／ｇ、酸化亜鉛粒子のナトリウム含有量Ｍ＝１８ｍｇ／ｋｇ、スラリーの導電率σ＝７６．２μＳ／ｃｍ、Ｓ・Ｍ／σ２＝０．０２であった。この酸化亜鉛粒子を、比較例３の酸化亜鉛粒子Ａ１０とした。酸化亜鉛粒子Ａ１０の比表面積Ｓ、ナトリウム含有量Ｍ、スラリーの導電率およびＳ・Ｍ／σ２を表１に示す。
酸化亜鉛粒子Ａ１を用いる替りに、酸化亜鉛粒子Ａ１０を用いたこと以外は実施例１と同様にして、比較例３の表面処理酸化亜鉛粒子Ｂ１０と、比較例３の分散液Ｃ１０とを得た。
【０１４７】
［評価］
「粒度分布の測定」
実施例１〜実施例７および比較例１〜実施例３で得られた分散液について、粒度分布の累積体積百分率が５０％のときの粒径（ｄ５０）と、粒度分布の累積体積百分率が９０％のときの粒径（ｄ９０）とを測定した。分散液における粒度分布の累積体積百分率の測定には、動的光散乱式粒径分布測定装置（型番：ＬＢ−５５０、堀場製作所製）を用いた。結果を表２に示す。
【０１４８】
「ＳＰＦ値、臨界波長、透過率の測定」
実施例１〜実施例７および比較例１〜実施例３で得られた分散液を、それぞれ石英ガラス板上に厚さが１２μｍとなるように塗布し、１５分間自然乾燥させて塗膜を形成した。
得られた塗膜について、ＳＰＦアナライザーＵＶ−１０００Ｓ（Ｌａｂｓｐｈｅｒｅ社製）を用いて、４５０ｎｍにおける透過率、２９０ｎｍ〜３２０ｎｍにおける平均透過率およびＳＰＦ値を測定した。
また、得られた塗膜について、ＳＰＦアナライザーＵＶ−１０００Ｓ（Ｌａｂｓｐｈｅｒｅ社製）を用いて、２９０ｎｍ〜４００ｎｍの紫外線領域の吸収スペクトルを測定し、得られた吸収スペクトルにおいて２９０ｎｍから長波長側に積分したとき、積分面積が２９０ｎｍ〜４００ｎｍの全領域での積分面積の９０％となる波長を臨界波長とした。
以上の結果を表２に示す。
【０１４９】
【表１】
2019026525.tif 000002
【０１５０】
【表２】
2019026525.tif 000003
【０１５１】
表１および表２の結果から、実施例１〜実施例７の分散液からなる塗膜は、４５０ｎｍにおける透過率が４６％以上かつ７７％以下であるにも拘わらず、２９０ｎｍ〜３２０ｎｍにおける平均透過率が３％以下、ＳＰＦ値が３３以上、臨界波長が３７０ｎｍ以上であった。したがって、実施例１〜実施例７の分散液からなる塗膜は、紫外線遮蔽性が高く、かつ、長波長紫外線（ＵＶＡ）および短波長紫外線（ＵＶＢ）の広範囲の紫外線を遮蔽することができることが分かった。これは、実施例１〜実施例７の分散液に含まれる表面処理酸化亜鉛粒子は、紫外線遮蔽性が一様であることを示している。
一方、表１および表２の結果から、比較例１〜比較例３の分散液からなる塗膜は、４５０ｎｍにおける透過率が４８％以上かつ７２％以下であるが、２９０ｎｍ〜３２０ｎｍにおける平均透過率が４％以上、ＳＰＦ値が２１以下、臨界波長が３７０ｎｍ以上であった。したがって、比較例１〜比較例３の分散液からなる塗膜は、長波長紫外線（ＵＶＡ）および短波長紫外線（ＵＶＢ）の広範囲の紫外線を遮蔽することができるものの、紫外線遮蔽性が低いことが分かった。これは、比較例１〜比較例３の分散液に含まれる表面処理酸化亜鉛粒子は、紫外線遮蔽性が一様でないことを示している。
【産業上の利用可能性】
【０１５２】
本発明の表面処理酸化亜鉛粒子の製造方法は、安定的に高い紫外線遮蔽性を示す表面処理酸化亜鉛粒子を製造することができる。従って、本発明の表面処理酸化亜鉛粒子の製造方法によって得られた表面処理酸化亜鉛粒子は、化粧料に用いられた場合の工業的価値は大きい。